(57)【要約】【課題】誘電体層を多層化・薄層化しても所望の寿命を有し、小型大容量化が可能な積層セラミックコンデンサの製造方法を提供する。【解決手段】ＢａＣＯ３、ＳｒＯ、ＴｉＯ２及びＳｃ，Ｙ，Ｇｄ，Ｄｙ，Ｈｏ，Ｅｒ，Ｙｂ，Ｔｍ，Ｌｕから選択された１種又は２種以上の希土類元素の酸化物の混合物を仮焼してなる第１基本成分とＢａＣＯ３及びＺｒＯ２の混合物を仮焼してなる第２基本成分との混合物である基本成分を生成する工程を備えたことを特徴とする。【選択図】図１
2007110148.tif 000002
【特許請求の範囲】
【請求項１】
ＢａＣＯ３、ＳｒＯ、ＴｉＯ２及びＳｃ，Ｙ，Ｇｄ，Ｄｙ，Ｈｏ，Ｅｒ，Ｙｂ，Ｔｍ，Ｌｕから選択された１種又は２種以上の希土類元素の酸化物の混合物を仮焼してなる第１基本成分とＢａＣＯ３及びＺｒＯ２の混合物を仮焼してなる第２基本成分との混合物である基本成分を生成する工程を備えたことを特徴とする積層セラミックコンデンサの製造方法。
【請求項２】
前記基本成分１００モル％に対し、前記希土類元素が２〜１８ａｔｍ％含まれていることを特徴とする請求項１に記載の積層セラミックコンデンサの製造方法。
【請求項３】
前記第１基本成分を生成するための混合物中にＭｇＯを含むことを特徴とする請求項１または２に記載の積層セラミックコンデンサの製造方法。
【請求項４】
前記基本成分１００モル％に対し、Ｍｇが０．８〜５．０ａｔｍ％含まれていることを特徴とする請求項３に記載の積層セラミックコンデンサの製造方法。
【請求項５】
前記基本成分にＭｎ，Ｖ，Ｃｒ，Ｃｏ，Ｆｅ，Ｎｉ，Ｃｕ，Ｍｏ，Ｐ，Ｎｂ及びＴａから選択された１種又は２種以上の元素の化合物を添加する工程を備えることを特徴とする請求項１〜４のいずれかに記載の積層セラミックコンデンサの製造方法。
【発明の詳細な説明】
【技術分野】
【０００１】
この発明は、寿命特性を向上させ、薄層化・多層化による更なる小型大容量化を可能にした積層セラミックコンデンサの製造方法に関する。
【背景技術】
【０００２】
図２は積層セラミックコンデンサの説明図である。同図に示すように、積層セラミックコンデンサはチップ状の素体１８と、素体１８の両端部に形成された一対の外部電極２０，２０とからなる。素体１８は一般に誘電体層２２と内部電極２４とが交互に多数層積層された積層体からなる。内部電極２４のうち、隣り合う内部電極２４，２４は誘電体層２２を介して対向し、別々の外部電極２０，２０と電気的に接続されている。
【０００３】
ここで、誘電体層２２の材料としては、例えばチタン酸バリウムを主成分とし、これに希土類元素の酸化物を添加した、耐還元性誘電体磁器組成物が使用されている。この誘電体磁器組成物は、図３に示すように、セラミック粒子１０と焼結助剤２６とからなり、セラミック粒子１０は中心部のコア部１２とコア部１２を囲繞するシェル部１４とからなる。また、内部電極２４の材料としては、例えばＮｉ金属粉末を主成分とする導電性ペーストを焼結させたものが使用されている。
【０００４】
素体１８は、セラミックグリーンシートと内部電極パターンとを交互に一体的に積層させたチップ状の積層体を脱バインダした後、非酸化性雰囲気中において１２００〜１３００℃程度の高温で焼成し、その後、酸化性雰囲気中で再酸化させることにより製造されている。
【０００５】
ところで、近年における電子回路の小型化、高密度化の流れに伴い、積層セラミックコンデンサについても小型大容量化が求められ、小型大容量化のために誘電体層の積層数の更なる増加と、１層当たりの誘電体層の更なる薄層化が進んでいる。
【０００６】
しかし、誘電体層を薄層化させると、１層当たりの電界強度が大きくなり、積層セラミックコンデンサの寿命が短くなり、所望の寿命の積層セラミックコンデンサが得られなくなるという問題があった。
【特許文献１】特開平０６−０４５１８２号公報
【特許文献２】特開平１１−１３０５３１号公報
【特許文献３】特開平０６−３４２７３５号公報
【特許文献４】特開平１０−３３０１６０号公報
【特許文献５】特開平０９−１８６０４５号公報
【発明の開示】
【発明が解決しようとする課題】
【０００７】
この発明は、誘電体層を多層化・薄層化しても所望の寿命を有し、小型大容量化が可能な積層セラミックコンデンサの製造方法を提供することを目的とする。
【課題を解決するための手段】
【０００８】
この発明に係る積層セラミックコンデンサの製造方法は、セラミック原料を用いてセラミックグリーンシートを形成するシート形成工程と、該セラミックグリーンシートに内部電極パターンを印刷する印刷工程と、該印刷工程を経たセラミックグリーンシートを積層して積層体を形成する積層工程と、該積層体を内部電極パターン毎に裁断してチップ状の積層体を得る裁断工程と、該裁断工程で得られたチップ状の積層体を焼成する焼成工程とを備えたものである。
【０００９】
ここで、前記セラミック原料は、ＢａＣＯ３、ＳｒＯ、ＴｉＯ２及びＳｃ，Ｙ，Ｇｄ，Ｄｙ，Ｈｏ，Ｅｒ，Ｙｂ，Ｔｍ，Ｌｕから選択された１種又は２種以上の希土類元素の酸化物の混合物を仮焼してなる第１基本成分とＢａＣＯ３及びＺｒＯ２の混合物を仮焼してなる第２基本成分との混合物である基本成分からなる。
【００１０】
また、前記基本成分１００モル％に対し、前記希土類元素は２〜１８ａｔｍ％の割合で含ませるのが好ましい。希土類元素が２ａｔｍ％未満では寿命(life)の延びが期待できず、１８ａｔｍ％を越えると所望の誘電率(ε)が得られなくなるからである。
【００１１】
また、前記第１基本成分を生成するための混合物中にＭｇを含ませてもよい。混合物中に含ませるＭｇの割合は、前記基本成分１００モル％に対して０．８〜５．０ａｔｍ％が好ましい。Ｍｇが０．８ａｔｍ％未満では所望の寿命(life)が得られず、５ａｔｍ％を越えても寿命(life)の延びがこれ以上期待できないからである。
【００１２】
また、前記基本成分中にＭｎ，Ｖ，Ｃｒ，Ｃｏ，Ｆｅ，Ｎｉ，Ｃｕ，Ｍｏ，Ｐ，Ｎｂ及びＴａから選択された１種又は２種以上の元素を含ませてもよい。また、焼結助剤は、実施例で使用されたＢａＳｉＯ３に限定されず、ＬｉやＢを含むものであってもよい。
【００１３】
また、前記焼成工程は、前記チップ状の積層体を非酸化性雰囲気中で焼成した後、酸化性雰囲気中で焼成する再酸化工程を有していてもよい。
【発明の効果】
【００１４】
この発明は、誘電体層を形成している誘電体磁器組成物中に高絶縁性を有する二次相を分散状態で存在させたので、誘電体層に印加される電圧の一部が二次相によって分担され、セラミック粒子の電気的な負荷が少なくなり、積層セラミックコンデンサの寿命特性、特に誘電体層を薄層化させた時の寿命特性が向上し、薄層化・多層化が可能になり、積層セラミックコンデンサの小型大容量化が可能になるという効果がある。
【００１５】
また、この発明は、二次相が結晶体からなる場合、誘電体層の誘電率の低下を抑えることができ、積層セラミックコンデンサの小型大容量化に寄与するという効果がある。
【発明を実施するための最良の形態】
【００１６】
誘電体層を多層化・薄層化しても所望の寿命を有し、小型大容量化が可能な積層セラミックコンデンサの製造方法を提供するという目的を、積層セラミックコンデンサのその他の特性を害することなく実現した。
【実施例１】
【００１７】
まず、ＢａＣＯ３、ＭｇＯ、ＳｒＯ、ＴｉＯ２及び希土類元素（Ｈｏ，Ｄｙ，Ｅｒ，Ｓｍ）の酸化物を各々秤量し、これらの化合物をポットミルに、アルミナボール及び水とともに入れ、充分に撹拌混合して、原料混合物を得た。
【００１８】
次に、この原料混合物をステンレスポットに入れ、熱風式乾燥器を用い、１５０℃で乾燥し、この乾燥した原料混合物を粗粉砕し、この粗粉砕した原料混合物をトンネル炉を用い、大気中において約１２００℃で２時間仮焼し、第１基本成分の粉末を得た。
【００１９】
また、ＢａＣＯ３ とＺｒＯ２ とが等モルとなるように、それぞれ秤量し、これ等を混合し、乾燥し、粉砕した後、大気中において約１２５０℃で２時間仮焼して、第２基本成分の粉末を得た。
【００２０】
そして、９８モル部（９７６．２８ｇ）の第１基本成分の粉末と、２モル部（２３．８５ｇ）の第２基本成分の粉末とを混合して１０００ｇの基本成分を得た。
【００２１】
次に、前記基本成分１００モル部に対し、ＢａＳｉＯ３（焼結助剤）を１．５ｍｏｌ％、ＭｎＯ（還元防止剤）を０．０５ｍｏｌ％添加し、アクリル酸エステルポリマー、グリセリン、縮合リン酸塩の水溶液からなる有機バインダーを、１５重量％添加し、更に、５０重量％の水を加え、これらをボールミルに入れて、粉砕及び混合して磁器原料のスラリーを調製した。
【００２２】
次に、上記セラミックスラリーを真空脱泡機に入れて脱泡し、このセラミックスラリーをリバースロールコータに入れ、ここから得られる薄膜成形物を長尺なポリエステルフィルム上に連続して受け取らせると共に、同フィルム上でこれを１００℃に加熱して乾燥させ、厚さ約５μｍで１０ｃｍ角の正方形のセラミックグリーンシートを得た。
【００２３】
一方、平均粒径１．５μｍのニッケル粉末１０ｇと、エチルセルロース０．９ｇをブチルカルビトール９．１ｇに溶解させたものとを撹拌機に入れ、１０時間撹拌することにより内部電極用の導電性ペーストを得た。そして、この導電性ペーストを用い、長さ１４ｍｍ、幅７ｍｍのパターンを５０個有するスクリーンを介して上記セラミックグリーンシートの片側に内部電極パターンを印刷し、これを乾燥させた。
【００２４】
次に、内部電極パターンを印刷したセラミックグリーンシートを内部電極パターンを上にした状態で１１枚積層した。この際、隣接する上下のセラミックグリーンシートにおいて、その印刷面が内部電極パターンの長手方向に約半分程ずれるように配置した。更に、この積層物の上下両面に内部電極パターンを印刷してない保護層用のセラミックグリーンシートを２００μｍの厚さで積層した。
【００２５】
次に、この積層物を約５０℃の温度で厚さ方向に約４０トンの荷重を加えて圧着させ、しかる後、この積層物を内部電極パターン毎に格子状に裁断して、３．２×１．６ｍｍのチップ状の積層体を５０個得た。
【００２６】
次に、このチップ状の積層体を雰囲気焼成が可能な炉に入れ、大気雰囲気中において１００℃／ｈの速度で６００℃まで昇温させ、有機バインダを燃焼除去させた。
【００２７】
その後、炉の雰囲気を大気雰囲気からＨ２ （２体積％）＋Ｎ２ （９８体積％）の還元性雰囲気に変えた。そして、炉をこの還元性雰囲気とした状態を保って、積層体チップの加熱温度を６００℃から焼結温度の１１３０℃まで、１００℃／ｈの速度で昇温して１１３０℃（最高温度）を３時間保持した。
【００２８】
そして、１００℃／ｈの速度で６００℃まで降温し、雰囲気を大気雰囲気（酸化性雰囲気）におきかえて、６００℃を３０分間保持して酸化処理を行い、その後、室温まで冷却して積層セラミックコンデンサの素体を得た。
【００２９】
次に、内部電極の端部が露出する素体の側面に亜鉛とガラスフリット（glass frit）とビヒクル（vehicle）とからなる導電性ペーストを塗布して乾燥し、これを大気中で５５０℃の温度で１５分間焼付け、亜鉛電極層を形成し、更にこの上に無電解メッキ法で銅層を形成し、更にこの上に電気メッキ法でＰｂ−Ｓｎ半田層を設けて、一対の外部電極を形成した。
【００３０】
そして、このようにして作成した積層セラミックコンデンサの寿命(Life)と、誘電体層の誘電率(ε)を調べたところ、表１に示す通りであった。
【００３１】
ここで、寿命は、１７０℃の恒温槽内で、積層セラミックコンデンサに７０Ｖの電圧を負荷し、ブレークダウンした時間を測定して求めた。なお、表１中の寿命の数値は試料Ｎｏ．１の値を１とした場合の倍率で表わしている。
【００３２】
また、誘電率（ε）は、温度２０℃、周波数１ｋＨｚ、電圧１．０Ｖの条件で積層セラミックコンデンサの静電容量を測定し、この測定値と、一対の内部電極の対向面積と誘電体層の厚みから計算で求めた。
【００３３】
【表１】
2007110148.tif 000003
【００３４】
以上の結果から、最低でも２０％の寿命(Life)のアップが認められた。但し、Ｎｏ．６の試料のように希土類元素の添加量が２０ａｔｍ％を越えると誘電率（ε）が大幅に低下してしまうこともわかった。
【００３５】
また、この積層セラミックコンデンサの誘電体層の断面を顕微鏡で観察したところ、図１に示すように、セラミック粒子１０の粒界に二次相１６が形成されていることがわかった。そして、二次相１６の成分を分析したところ、セラミック粒子１０中に固溶している添加成分と略同一のものであることがわかった。
【図面の簡単な説明】
【００３６】
【図１】この発明に係る積層セラミックコンデンサの誘電体層を形成している磁器組成物の微細構造の説明図である。
【図２】積層セラミックコンデンサの説明図である。
【図３】従来の積層セラミックコンデンサの誘電体層を形成している磁器組成物の微細構造の説明図である。
【符号の説明】
【００３７】
１０  セラミック粒子
１２  コア部
１４  シェル部
１６  二次相
１８  素体
２０  外部電極
２２  誘電体層
２４  内部電極
２６  焼結助剤
【図１】
2007110148.tif 000004
【図２】
2007110148.tif 000005
【図３】
2007110148.tif 000006